(57)【特許請求の範囲】
【請求項１】
草木から得られるパルプであって、前記草木の緑葉中のマグネシウムクロロフィルを銅クロロフィルに変換してこの銅クロロフィルを抽出した残渣からなるパルプであることを特徴とする抗菌性パルプ。
【請求項２】
植物繊維素を素材とするセルローススポンジ材中に、請求項１の抗菌性パルプを含有させて抗菌性としたことを特徴とする抗菌性セルローススポンジ材。
【発明の詳細な説明】
【０００１】
【発明の属する技術分野】
この発明は抗菌性パルプおよびこの抗菌性パルプを用いた抗菌性セルロ−ススポンジ材に関し、さらに詳しくは、草木から得られるパルプ中に銅クロロフィルを含有させて抗菌性とした抗菌性パルプ、および植物繊維素を素材とするセルロ−ススポンジ材中に、銅クロロフィルを含有させた抗菌性パルプを含有させて抗菌性とした抗菌性セルロ−ススポンジ材に関する。
【０００２】
【従来の技術】
近年、安全と健康に対する関心の深まりとともに、繊維製品や日用品に抗菌性をもたせる工夫が種々なされており、たとえば、靴の中敷きなどに抗菌性薬剤を用いて抗菌処理を施したものが開発されている。
また、発泡ウレタンなどからなる合成樹脂製スポンジのように焼却時に有毒ガスを発生するものに代えて、近年、植物繊維素を素材とするセルロ−ススポンジ材が開発され、使用されている。
【０００３】
【発明が解決しようとする課題】
ところが、従来の抗菌性薬剤を用いて抗菌処理された靴の中敷きなどでは、使用中に抗菌性が低下しやすく、その抗菌性を未だ充分に持続して発揮することができない。
また、植物繊維素を素材とするセルロ−ススポンジ材は、焼却時に有毒ガスの発生などがなく、使用後の廃棄物としての処理が容易に行えるが、使用中に汚れたまま放置されると、細菌等が培養されやすく、保健衛生上好ましくない。
【０００４】
本発明はかかる現状に鑑みてされたもので、草木から得られるパルプ中に銅クロロフィルを含有させて安価で使いやすい抗菌性パルプを提供し、これを用いて、抗菌性を長期間持続できる抗菌性セルロ−ススポンジ材を提供しようとするもので、この抗菌性スポンジ材で靴の中敷きや、たわし、さらに浴室の出入り口に備えるマットなどを作製して、充分に抗菌性を長期間持続して発揮できる日用品などが安価に得られるようにしたものである。
【０００５】
【課題を解決するための手段】
請求項１の発明の抗菌性パルプは、草木から得られるパルプであって、前記草木の緑葉中のマグネシウムクロロフィルを銅クロロフィルに変換してこの銅クロロフィルを抽出した残渣からなるパルプであることを特徴とするものである。また、請求項２の発明の抗菌性パルプを用いた抗菌性セルローススポンジは、植物繊維素を素材とするセルローススポンジ材中に、請求項１の抗菌性パルプを含有させて抗菌性としたことを特徴とするものである。
【０００６】
【発明の実施の形態】
この発明の抗菌性パルプは、パルプとする草木の緑葉中に含まれているマグネシウムクロロフィルを銅クロロフィルに変換させて、この銅クロロフィルを抽出した残渣からパルプとして、パルプ中に銅クロロフィルを有するようにしたもので、優れた抗菌性を示す銅クロロフィルを含有しているため抗菌性に優れ、一般にパルプを素材として得られるものに優れた抗菌性を付与することができる。
【０００７】
また、この発明の抗菌性セルローススポンジ材は、植物繊維素を素材とするセルローススポンジ材中に、上記抗菌性パルプを含有させて、セルローススポンジ材中に銅クロロフィルを有するようにしたもので、優れた抗菌性を示す銅クロロフィルを含有しているため抗菌性に優れ、この抗菌性スポンジ材で靴の中敷きや、たわし、さらに浴室の出入り口に備えるマットなどを作製すれば、充分に抗菌性を長時間維持して発揮できる日用品などが安価に得られる。
【０００８】
このような銅クロロフィルを含有させた抗菌性パルプは、草木の緑葉中に含まれているマグネシウムクロロフィルを銅クロロフィルに変換し、銅クロロフィリンナトリウム塩、銅クロロフィリンカリウム塩など医薬品に使用されるものを抽出した残りの残渣を利用し、この残渣をアルカリで処理してパルプとしたものであり、抗菌性を有するため貯蔵が容易で、使用も容易であり、色彩も華やかな若草色を呈し、利用価値が高い。
【０００９】
このような抗菌性パルプの原料としては、クロロフィルを含む植物であれば如何なる植物でも使用でき、熊笹や野草などを原料として使用できるため、大量の供給が可能であり、安価に製造することができて、新しい公害問題を惹起する恐れもなく、森林破壊による地球環境の悪化を防止することができる。
【００１０】
また、銅クロロフィルを含有させた抗菌性セルロ−ススポンジ材は、植物をアルカリ処理して植物繊維素を取り出し、この植物繊維素をビスコ−スとして溶解し発泡薬剤と混合する際、さらに銅クロロフィル含有パルプを混合して発泡させ、これを凝固し、凝固後得られた発泡体を洗浄して得られる。
【００１１】
しかして、この発明の抗菌性セルロ−ススポンジ材は、植物繊維素を素材とするセルロ−ススポンジ材中に、植物繊維素の一部として銅クロロフィルが含有されているため、セルロ−ススポンジ材から銅クロロフィルが容易に離脱されず、銅クロロフィルによって優れた抗菌性が発揮されると同時に、その抗菌性が長期間持続して発揮される。
【００１２】
このような抗菌性セルロ−ススポンジ材における銅クロロフィルを含有させた抗菌性パルプの含有率は、セルロ−ススポンジ材全量に対する銅クロロフィルが0.００１重量％より少ないと所期の効果が得られず、0.０１重量％より多くしても効果は増加しないため、銅クロロフィルがセルロ−ススポンジ材全量に対して0.００１〜0.０１重量％の範囲内となるようにするのが好ましく、0.００３〜0.００５重量％の範囲内にするのがより好ましい。
【００１３】
また、このような銅クロロフィルを含有させるセルロ−ススポンジ材としては、いずれのセルロ−ススポンジ材にも適用することができ、従来のセルロ−ススポンジ材を製造する際、植物繊維素の一部として銅クロロフィル含有パルプを混合して、セルロ−ススポンジ材中に銅クロロフィルが含有される。
【００１４】
このようにして銅クロロフィルを含有させたセルロ−ススポンジ材は、それぞれ所定の形状に裁断して、たとえば、靴の中敷きやたわしなどにすることができ、このようにして作製された靴の中敷きやたわしは、繰り返し使用して、さらに汚れをおとすため水洗いしても抗菌作用が減退せず、良好な抗菌性が長期間持続して発揮される。
【００１５】
この他、この銅クロロフィルを含有させたセルロ−ススポンジ材は、浴室の出入り口に備えるマットなどとして使用することができ、この抗菌性セルロ−ススポンジ材を種々の形状に加工するなどして使用すれば、良好な抗菌性が長期間持続して発揮される日用品などが安価に得られ、これらを使用すれば安全と健康が保全される。
【００１６】
【実施例】
次に、この発明の実施例について説明する。
実施例１
熊笹の緑葉中に含まれているマグネシウムクロロフィルを銅クロロフィルに変換し、銅クロロフィリンナトリウム塩を抽出した残渣を、乾燥、粉砕して得られた残渣1.５ｋｇに、水酸化ナトリウム１０ｇと水１５ｌを加えて、９５〜１００℃で約１時間煮沸した。
次いで、これを脱水、水洗、乾燥して約１ｋｇの銅クロロフィルを含有した抗菌性パルプを得た。
【００１７】
実施例２
ヨシ枯茎６０ｋｇを細かく破砕し、水酸化ナトリウム５ｋｇと水５００ｌ中で約１時間攪拌煮沸した後、水洗、乾燥してヨシパルプ２０ｋｇを得た。このヨシパルプを１7.５％の水酸化ナトリウム溶液中に浸漬した後、圧搾し、二硫化炭素６ｋｇと１9.５％の水酸化ナトリウム８０ｌを加えて溶解し２０ｋｇのビスコ−スを得た。
次いで、得られたビスコ−ス２０ｋｇに、亜硫酸ナトリウム0.４ｋｇと、実施例１で得られた銅クロロフィル含有パルプ１ｋｇとを混合して発泡させ、凝固させた。そしてこの凝固して得られた発泡体を、柔軟剤としての界面活性剤、酸性亜硫酸ナトリウムで処理した後洗浄し、脱水、乾燥して、銅クロロフィルを含有させた抗菌性セルロ−ススポンジ材を得た。
【００１８】
実施例２で得られた抗菌性セルロ−ススポンジ材について、現品を試料１とし、５回洗濯後のものを試料２とし、さらに３０回洗濯後のものを試料３として、これらの抗菌性を試験した。抗菌性の試験方法は、抗菌防臭加工製品の加工効果評価試験マニュアル・菌数測定法（繊維製品衛生加工協議会、昭和６３年）に基づいて行った。また、無加工標準試料としてナイロン標準漂白布を用い、これを比較例１とした。
下記表１はその結果である。
【００１９】
0003969598.tif 000002
【００２０】
【発明の効果】
上記表１から明らかなように、この発明で得られた抗菌性セルロ−ススポンジ材は、比較例１のナイロン標準漂白布に比し、菌数増減比および菌数増減値がともに小さく、このことからこの発明で得られる銅クロロフィルを含有した抗菌性パルプは抗菌性に優れ、この抗菌性パルプを用いて得られた抗菌性セルロ−ススポンジ材も抗菌性に優れていることがわかる。また、洗濯を繰り返しても抗菌性が低減されず抗菌性が長期間持続して発揮されることがわかる。